(57)【特許請求の範囲】
【請求項１】
シラン末端ポリウレタンプレポリマー、
ポリオールまたはモノオールの重量を基準として少なくとも４０重量％のエチレンオキシド含量を有するポリオールまたはモノオール、および
触媒
を含み、水への２４時間の暴露により少なくとも１．４重量％および少なくとも２．５体積％増加する、１成分型親水性ポリウレタンシーラント。
【請求項２】
エチレンオキシド含量を有するポリオールまたはモノオールは、エチレンオキシドキャップドポリオール、エチレンオキシドモノオールおよびエチレンオキシドポリオールからなる群から選択される、請求項１に記載の１成分型親水性ポリウレタンシーラント。
【請求項３】
シーラントは、水への２４時間の暴露により少なくとも５重量％および少なくとも５体積％増加する、請求項１に記載の１成分型親水性ポリウレタンシーラント。
【請求項４】
１成分型親水性ポリウレタンシーラントの製造方法であって、
シラン末端ポリウレタンプレポリマー、
ポリオールまたはモノオールの重量を基準として少なくとも４０重量％のエチレンオキシド含量を有するポリオールまたはモノオール、および
触媒
を組み合わせることを含み、前記１成分型親水性ポリウレタンシーラントは水への２４時間の暴露により少なくとも１．４重量％および少なくとも２．５体積％増加する、前記方法。
【請求項５】
シラン末端ポリウレタンプレポリマーは、エチレンオキシドを含有する、請求項４に記載の方法。
【請求項６】
シーラントは、水への２４時間の暴露により少なくとも５重量％および少なくとも５体積％増加する、請求項４に記載の方法。
【請求項７】
プレポリマーを製造するために用いるポリオールの重量を基準として少なくとも６０重量％のエチレンオキシド含量を有するシラン末端ポリウレタンプレポリマー、および
触媒
を含み、水への２４時間の暴露により少なくとも１．４重量％および少なくとも２．５体積％増加する、１成分型親水性ポリウレタンシーラント。
【請求項８】
シーラントは、水への２４時間の暴露により少なくとも５重量％および少なくとも５体積％増加する、請求項７に記載の１成分型親水性ポリウレタンシーラント。
【請求項９】
可塑剤、充填剤、顔料、乾燥剤、光安定剤、抗酸化剤、揺変剤および結合剤の１以上を更に含む、請求項１に記載の１成分型親水性ポリウレタンシーラント。
【請求項１０】
可塑剤、充填剤、顔料、乾燥剤、光安定剤、抗酸化剤、揺変剤および結合剤の１以上を更に組み合わせる、請求項４に記載の方法。
【請求項１１】
可塑剤、充填剤、顔料、乾燥剤、光安定剤、抗酸化剤、揺変剤および結合剤の１以上を更に含む、請求項７に記載の１成分型親水性ポリウレタンシーラント。
【発明の詳細な説明】
【技術分野】
【０００１】
本発明は概して、シーラント、より具体的には、ポリマー骨格にエチレンオキシド含量を組み込む１成分型親水性ポリウレタンシーラントに関する。
【背景技術】
【０００２】
湿潤表面へ、または高相対湿度での環境においてポリウレタンシーラントを適用することに関する問題の中には、水の存在により発泡が生じるという問題が存在する。さらに、そのようなシーラントは、水または水中で接触する表面について、そのような環境でさえ硬化し得ることが望まれ得る。
【０００３】
当技術分野の多くの研究者達は、このようなシーラントを提供することを試みてきた。例えばＤＥ１９９２８１６９は、Ｍａｎｇ等の名のもとに、マトリックスを形成するポリマーおよびサッカリド／無機粘土および高吸収性ポリマーから作られたシーリング組成物を記載する。該マトリックスは、水分の影響下でエラストマーを形成するオリゴマーおよび／またはポリマーを、架橋剤および（Ａ）ポリサッカリドまたは（Ｂ）（メタ）アクリレートエステルポリマー、（メタ）アクリル酸ポリマー、（メタ）アクリレート塩ポリマー、アクリルアミドポリマー、ポリオールおよびグラフト化デンプンまたはセルロースから選択される水吸収性ポリマーからの、水を取り込む粒子物質と共に含有する。シーラントの貯蔵安定性および水膨潤性は、オリゴマーおよび（または）ポリマーおよびマトリックスとして水膨潤性ゴムを形成する架橋剤の組み合わせを用いることによって改良されるといわれている。
【０００４】
Ｔｅｒａｍｏｔｏは、ＪＰ６２８７５３８において、一般式：Ｒ［（ＯＲ１）ｎＯＨ］ｐ（式中、Ｒは多価アルコールの残基、（ＯＲ１はオキシエチレン単位およびＣ３〜Ｃ４オキシアルキレン単位を有するポリオキシアルキレン鎖、ｎは５００〜５０００のＯＨ価に相当する重合度であり、およびＰは２〜４の整数である）で示される少なくとも１つのポリエーテルポリオールを芳香族ポリイソシアネートと反応させることによって得られ、およびポリオキシエチレン含量１０〜５０重量％および末端イソシアネート基含量０．５〜３％を有する水膨潤性ウレタンプレポリマー、一般式：Ｒ−ＮＣＯで示される、末端イソシアネート基１０％以上モノイソシアネート、充填剤、可塑剤および溶媒から作られる１成分型湿気硬化性水膨潤性シーリング物質を報告している。
【０００５】
ＪＰ６０５６９５５は、Ｋｕｎｕｇｉｚａの名のもとに、有機イソシアネート化合物および塩化カルシウムによる有機ポリヒドロキシル化合物の付加物から作られた１液型水膨潤性ポリウレタン組成物を開示する。Ｋｕｎｕｇｉｚａの組成物は、シーラントとして有用であるといわれている。
【０００６】
Ｆｕｋｕｓｈｉｍａ等は、ＪＰ６２０２５１８６において、最少収縮で水膨潤特性を有するシーラントを記載する。該シーラントは、（Ａ）（ｉ）１．５〜１０％末端ＮＣＯ基含量を有する水膨潤性ポリウレタンプレポリマー、（ｉｉ）末端ＮＣＯ基含有水膨潤性ポリウレタンプレポリマーおよび（ｉｉｉ）無機添加剤から作られた湿気硬化性水膨潤性１成分型ポリウレタンプレポリマーおよび（Ｂ）水硬性物質（好適には水硬性セメント）から作られる。
【０００７】
ＪＰ６００７６５８８は、Ｍｉｙａｍｏｔｏ等の名のもとに、ポリオキシアルキレンエーテル等を有する活性水素成分および有機ポリイソシアネート成分から作られた水膨潤性ウレタン樹脂から作られた、向上した耐水性を有する水膨潤性結合シーリング物質を開示する。Ｍｉｙａｍｏｔｏ等のシーラントは、スチールセグメント用ジョイントにおいて防水シールを形成することができるといわれている。
【０００８】
Ｒｏｅｓｌｅｒ等は、米国特許第６０７７９０２号において、芳香族的に結合したイソシアネート基およびアスパルテート基によって組み込まれたアルコキシシラン基を有する湿気硬化性化合物を記載し、これは水分の存在下で硬化して、被覆物、接着剤およびシーラントを形成する。
【０００９】
Ｓｈａｆｆｅｒ等に付与された米国特許第６００５０４７号は、（シクロ）脂肪族的に結合したイソシアネート基およびアスパルテート基によって組み込まれたアルコキシシラン基を有する湿気硬化性化合物を開示し、これは水分の存在下で硬化して、被覆物、接着剤およびシーラントを形成する。
【００１０】
従って、当技術分野には、発泡することなく硬度のような物質の物理特性を維持しながら、水中を含む高湿度環境において硬化することができる親水性シーラント物質について必要性が存在している。
【先行技術文献】
【特許文献】
【００１１】
【特許文献１】独国特許第１９９２８１６９号明細書
【特許文献２】特開平０６−２８７５３８号公報
【特許文献３】特開平６−０５６９５５号公報
【特許文献４】特開昭６２−０２５１８６号公報
【特許文献５】特開昭６０−０７６５８８号公報
【特許文献６】米国特許第６０７７９０２号明細書
【特許文献７】米国特許第６００５０４７号明細書
【発明の概要】
【発明が解決しようとする課題】
【００１２】
従って、本発明は、エチレンオキシド含量をポリマー骨格に組み込むポリウレタン親水性シーラントを提供する。本発明の１成分型ポリウレタンシーラントは、シラン末端プレポリマー（「ＳＴＰ」）と高エチレンオキシド含量ポリオールまたはモノオールとを組み合わせる。本発明のシーラントは、高湿度環境（水中を含む）において硬化することができ、発泡することなく硬度のような有用な物理特性を維持することができる。本発明のシーラントは、硬化後、水中で膨潤するので止水板として働く。
【００１３】
本発明のこれらのおよび他の優位性および恩恵は、以下の発明の詳細な説明から明らかとなる。
【００１４】
本発明を例示の目的であって、限定の目的でなく記載する。実施例中または特記する場合を除き、本明細書中での量、パーセンテージ、ＯＨ価、官能価などで表示される全ての数字は用語「約」によって、全ての場合において修飾されるものとして理解される。ダルトン（Ｄａ）でここに与えられる当量および分子量は、特記しない限り、それぞれ数平均当量および数平均分子量である。
【課題を解決するための手段】
【００１５】
本発明は、シラン末端ポリウレタンプレポリマー、化合物の重量を基準として少なくとも４０重量％のエチレンオキシド含量を有する化合物、および触媒、必要に応じて、可塑剤、充填剤、顔料、乾燥剤、光安定剤、抗酸化剤、揺変剤および結合剤の１以上を含有し、水への２４時間の暴露により少なくとも１．４重量％および少なくとも２．５体積％増加する、１成分型親水性ポリウレタンシーラントを提供する。
【００１６】
本発明はまた、シラン末端ポリウレタンプレポリマー、化合物の重量を基準として少なくとも４０重量％のエチレンオキシド含量を有する化合物、触媒、必要に応じて、可塑剤、充填剤、顔料、乾燥剤、光安定剤、抗酸化剤、揺変剤および結合剤の１以上を組み合わせることを含む、１成分型親水性ポリウレタンシーラントの製造方法を提供し、該１成分型親水性ポリウレタンシーラントは水への２４時間の暴露により少なくとも１．４重量％および少なくとも２．５体積％増加する。
【００１７】
本発明はさらに、プレポリマーの重量を基準として少なくとも４０重量％のエチレンオキシド含量を有するシラン末端ポリウレタンプレポリマー、および触媒、必要に応じて、可塑剤、充填剤、顔料、乾燥剤、光安定剤、抗酸化剤、揺変剤および結合剤の１以上を含有し、水への２４時間の暴露により少なくとも１．４重量％および少なくとも２．５体積％増加する、１成分型親水性ポリウレタンシーラントを提供する。
【００１８】
本発明はまた、シラン末端ポリウレタンプレポリマーと、ポリオキシエチレン含有アミンおよびポリオールのブレンドとの反応生成物から作られる混合シーラントの製造を意図する。
【発明を実施するための形態】
【００１９】
本発明の１成分型ポリウレタンシーラントに適したシラン末端ポリウレタンプレポリマー（「ＳＴＰ」）は、例えば米国特許第６００１９４６号、同第６２６５５１７号、同第６５４５０８７号および同第６８８７９６４号に開示されている。シラン重縮合により架橋するアルコキシシラン官能性ポリウレタンは当業者によく知られている。この主題についての総説は、「Ａｄｈｅｓｉｖｅｓ  Ａｇｅ」、１９９５年４月、第３０頁以降（著者：Ｔａ−Ｍｉｎ  Ｆｅｎｇ、Ｂ．Ａ．Ｗａｌｄｍａｎｎ）に見出し得る。本発明の方法に用いるための特に好適なアルコキシシランプレポリマーは、米国特許出願第２００７／００５５０３５号により製造し得る。
【００２０】
本発明の水膨潤性シーラントは、ポリマーの骨格にエチレンオキシド（「ＥＯ」）を含有するポリオールまたはモノオールを組み込むことによって調製する。本発明の発明者は驚くべきことに、高ＥＯ含量ポリオールまたはモノオールとシラン末端ポリウレタンプレポリマーとをブレンドすることによって、空気からの水で湿気硬化する１成分型シーラントが得られることを見出した。本発明者はまた、ＥＯ含量の一部をシラン末端プレポリマーに組み込むことができることを見出した。
【００２１】
高エチレンオキシド含量ポリオールおよびモノオールとは、本発明者によれば、ポリオールまたはモノオールの重量を基準として少なくとも４０重量％、より好適には少なくとも６０重量％、さらにより好適には少なくとも７０重量％、もっとも好適には少なくとも８０重量％のＥＯ含量を有するポリオールおよびモノオールを意味する。そのような化合物は、当業者に既知の種々の方法によって得ることができる。エチレンオキシドは、これらの値の任意の組み合わせの間の範囲（上記の値を含む）の量で存在し得る。高ＥＯ含量ポリオールまたはモノオールは全処方物の７０重量％まで、より好適には５〜４５重量％、もっとも好適には１５〜３５重量％の量で含ませ得る。高ＥＯ含量ポリオールまたはモノオールは本発明のシーラント中に、これらの値の任意の組み合わせの間の範囲（上記の値を含む）の量で存在し得る。高ＥＯ含量ポリオールまたはモノオールは好適には、５００〜１８０００、より好適には１５００〜７５００、もっとも好適には３５００〜５５００の数平均分子量を有する。本発明のシーラントの製造に用いる高ＥＯ含量ポリオールまたはモノオールの数平均分子量は、これらの値の任意の組み合わせの間の範囲（上記の値を含む）の量であり得る。高ＥＯ含量ポリオールまたはモノオールは好適には、シラン末端、またはポリオールまたはモノオールとイソシアネートシランとの反応生成物であり得る。
【００２２】
プレポリマーおよびポリオールは、本発明の１成分型シーラントの製造のために、通常の可塑剤、充填剤、顔料、乾燥剤、添加剤、光安定剤、抗酸化剤、揺変剤または結合剤と、および必要に応じて他のアジュバント物質および添加剤と共に処方し得る。
【００２３】
炭酸カルシウムは必要に応じて、好適には３０〜７０重量％、より好適には４０〜６０重量％の量で本発明の１成分型ポリウレタンシーラント中に含ませ得る。炭酸カルシウムは、これらの値の任意の組み合わせの間の（上記の値を含む）範囲の量で本発明の１成分型ポリウレタンシーラント中に存在し得る。
【００２４】
本発明のシーラントに使用するための他の適当な充填剤の例として、カーボンブラック、沈殿ケイ酸、鉱物チョーク物質および沈殿チョーク物質が挙げられる。適当な可塑剤の例として、フタル酸エステル、アジピン酸エステル、フェノールのアルキルスルホン酸エステルまたはリン酸エステルが挙げられる。揺変剤の例として、発熱性ケイ酸、ポリアミド、水素添加ヒマシ油から誘導される生成物、ならびにポリ塩化ビニルが挙げられる。有機錫化合物およびアミン触媒は、本発明のシーラントの硬化反応のための適当な触媒として挙げることができる。有機錫化合物の例として、ジブチル錫ジアセテート、ジブチル錫ジラウレート、ジブチル錫ビス−アセトアセトネートおよび錫カルボキシレート、例えばオクタン酸錫などが挙げられる。上記の錫触媒は必要に応じて、アミン触媒と組み合わせて用いることができる。
【００２５】
本発明のシーラントは、膨潤、すなわち水への２４時間の暴露により、少なくとも１．４重量％および少なくとも２．５体積％、より好適には少なくとも５重量％および少なくとも５体積％、もっとも好適には少なくとも１０重量％および少なくとも１０体積％増加する。重量および体積の増加は、これらの値の任意の組み合わせの間の（上記の値を含む）範囲の量であり得る。膨潤は、より長い期間の水への暴露で、より顕著となる。
【００２６】
本発明の発明者は、本発明のシーラントが、水中での適用に用いることを含む、種々の湿潤表面上および／または高湿度環境において使用を見出し得ることを意図する。本発明のシーラントはまた、米国特許出願第２００６／０１９１２２４に記載のインサイチュバリア形成を後導入するための多層デバイスのような用途を見出し得る。
【実施例】
【００２７】
本発明を以下の実施例によって限定することなく、さらに例示する。「部」および「パーセント」で示される全ての量は、特記しない限り重量であると理解される。
【００２８】
〔プレポリマーＡ〕
米国特許出願第２００７／００５５０３５号に従って製造された、高分子量ポリオールおよびイソシアナトプロピルトリメトキシシランの反応生成物であるシラン末端ポリウレタンプレポリマー、
〔プレポリマーＢ〕
イソシアナトプロピルトリメトキシシランと全ＰＯジオールとの反応生成物であるシラン末端ポリウレタンプレポリマー、
〔プレポリマーＣ〕
イソシアナトプロピルトリメトキシシランおよび４０％ＥＯ含量ポリオールの反応生成物であるシラン末端ポリウレタンプレポリマー、
〔ポリオールＡ〕
プロピレンオキシド（全オキシドの４．９重量％）のブロックによる、引き続きのプロピレンオキシド（全オキシドの２６．３重量％）およびエチレンオキシド（全オキシドの７３．７重量％）の混合ブロックによる、最後のエチレンオキシド（全オキシドの１０重量％）によるグリセリンのＫＯＨ−触媒アルコキシル化によって調製された、約３７．０のヒドロキシル価を有するポリエーテルポリオール、
〔抗酸化剤〕
ＩＲＧＡＮＯＸ  １１３５としてＣｉｂａ  Ｓｐｅｃｉａｌｔｙ  Ｃｈｅｍｉｃａｌｓから市販されているヒンダードフェノール酸化防止剤、
〔可塑剤〕
ＵＮＩＭＯＬ  ＢＢとしてＬＡＮＸＥＳＳから市販されているベンジルブチルフタレート、
〔シランＡ〕
イソシアナトプロピルトリメトキシシランとポリ（オキシエチレン）との反応生成物、
〔シランＢ〕
イソシアナトプロピルトリメトキシシランとプロポキシル化アルコールとの反応生成物である単官能性シラン末端オリゴマー、
〔シランＣ〕
ＤＹＮＡＳＹＬＡＮ  ４１４４としてＤｅｇｕｓｓａから市販されているポリエチレングリコール官能性アルコキシシラン、
〔シリカ〕
ＣＡＢ−Ｏ−ＳＩＬ  ＴＳ−７２０としてＣａｂｏｔから市販されている、ジメチルシリコーン液体で処理して、表面ヒドロキシル基をポリジメチルシロキサンポリマーで置き換えたヒュームドシリカ、
〔充填剤Ａ〕
ＵＬＴＲＡ−ＰＦＬＥＸとしてＳｐｅｃｉａｌｔｙ  Ｍｉｎｅｒａｌｓから市販されている沈殿炭酸カルシウム、
〔充填剤Ｂ〕
ＤＲＩＫＡＬＩＴＥとしてＩｍｅｒｙｓから市販されている重質炭酸カルシウム、
〔顔料Ａ〕
ＴＩＯＸＩＤＥ  ＴＲ９３としてＨｕｎｔｓｍａｎから市販されている二酸化チタン顔料、
〔触媒Ａ〕
ＮＢＵとしてＡｃｒｏｓ  Ｏｒｇａｎｉｃｓから市販されている１，５−ジアザビシクロ［４．３．０］ノン−５−エン、
〔触媒Ｂ〕
ＤＡＢＣＯ  Ｔ−１２としてＡｉｒ  Ｐｒｏｄｕｃｔｓから市販されているジブチル錫ジラウレート、
〔安定剤Ａ〕
ＴＩＮＵＶＩＮ  ２９２としてＣｉｂａ  Ｓｐｅｃｉａｌｔｙ  Ｃｈｅｍｉｃａｌｓから市販されているヒンダードアミン光安定剤（「ＨＡＬＳ」）、
〔安定剤Ｂ〕
ＴＩＮＵＶＩＮ  １１３０としてＣｉｂａ  Ｓｐｅｃｉａｌｔｙ  Ｃｈｅｍｉｃａｌｓから市販されているＵＶ安定剤、
〔湿潤剤〕
ＢＯＲＣＨＩ  ＧＥＮ  ＤＦＮとしてＬａｎｘｅｓｓから市販されている。
【００２９】
比較例Ｃ１、実施例２、比較例Ｃ３および実施例４
表Ｉは、高エチレンオキシド含量ポリオールおよびシラン末端プレポリマーから作られた１成分型ポリウレンタンシーラントの処方を集約する。表Ｉはまた、シーラントを、表示した時間、水に暴露した後に得られた硬度、重量増加および体積増加を示す。ＡＳＴＭ  Ｄ５７０を用いて重量および体積の増加を決定した。
【００３０】
実施例２において製造した１成分型樹脂を空気からの水分で湿気硬化させた。硬化ブレンドを水中に設置した場合、水を吸収し膨潤した。高エチレンオキシド含量ポリオールとブレンドされていないシラン末端プレポリマー比較例Ｃ１は、水中に設置した場合、ごくわずかに膨潤した。
【００３１】
これを、１成分型シーラント処方において繰り返した。比較例Ｃ３のシーラントは、シラン末端プレポリマー、触媒、炭酸カルシウムおよび可塑剤から調製した。該混合物を、空気中の水分で湿気硬化させた。硬化シーラントは、水中に設置した場合、少量しか吸収しなかった。実施例４のシーラントは、同じシラン末端プレポリマー、触媒、炭酸カルシウムから、高エチレンオキシド含量ポリオールを含ませて調製した。該シーラントも空気中で湿気硬化させ、該シーラントは、水中に設置した場合、表Ｉを参照することによって評価できるように膨潤した（重量および体積が増加）。
【００３２】
【表１】
0005479334.tif 000002
【００３３】
比較例Ｃ５、実施例６、実施例７、比較例Ｃ８、実施例９および実施例１０
表ＩＩは、上記の実施例に用いたのと同じシラン末端プレポリマーおよびエチレンオキシド含有シラン末端モノオールから作られた１成分型シーラントの処方を集約する。表ＩＩはまた、得られたシーラントを、表示した時間、水に暴露した後に得られた硬度、重量および体積の増加を示す（ＡＳＴＭ  Ｄ５７０）。
【００３４】
【表２】
0005479334.tif 000003
【００３５】
表ＩＩを参照することによって評価できるように、エチレンオキシド含有シラン末端モノオールを含有するこれらのシーラントは、水への暴露によってより多く膨潤し、より多くの量のエチレンオキシドモノオールを含有するシーラントは、相当してより高い膨潤性を示す。
【００３６】
比較例Ｃ１１および実施例１２〜１５
表ＩＩＩは、上記の実施例に用いたのと同じシラン末端プレポリマーおよび異なったエチレンオキシド含有シランから作られた１成分型ポリウレタンシーラントの処方を集約する。表ＩＩＩはまた、シーラントを、表示した時間水に暴露した後に得られた硬度、重量増加および体積増加を示す（ＡＳＴＭ  Ｄ５７０）。引張強度、伸びおよび引裂強度もこれらのシーラントについて計測し、表ＩＩＩに示す。
【００３７】
表ＩＩＩに示されるように、本発明のシーラントが水を吸収する能力は、処方物に添加されるエチレンオキシド含有シランの量に密接に相関性を有する。
【００３８】
【表３】
0005479334.tif 000004
【００３９】
比較例Ｃ１６〜Ｃ２２
表ＩＶは、全プロピレンオキシド含有シランモノオールおよび上記の実施例に用いたのと同じシラン末端プレポリマーから作られた１成分型ポリウレタンシーラントの処方を集約する。表ＩＶはまた、シーラントを、表示した時間、水に暴露した後に得られた硬度、重量増加および体積増加を示す（ＡＳＴＭ  Ｄ５７０）。
【００４０】
表ＩＶを参照することによって評価できるように、全プロピレンオキシドモノオールの量を増加させて作られたこれらのシーラントは、炭酸カルシウム充填剤と全プロピレンオキシドモノオールの量を増加させて作られたシーラントと同様に膨潤性において比較的少量の増加を示した。このことはさらに、ポリマー骨格のエチレンオキシド含量が、シーラントの水への暴露により膨潤性において観測された増加に関係するという発明者の推測を裏付ける。
【００４１】
【表４】
0005479334.tif 000005
【００４２】
比較例Ｃ２３、実施例２４、比較例Ｃ２５および実施例２６
表Ｖは、４０％エチレンオキシド含量または全プロピレンオキシドのいずれかを含有するシラン末端プレポリマーから作られた１成分型ポリウレタンシーラントの処方を集約する。表Ｖはまた、シーラントを、表示した時間、水に暴露した後に得られた硬度、重量増加および体積増加を示す（ＡＳＴＭ  Ｄ５７０）。引張強度、伸びおよび引裂強度もこれらの実施例について計測し、表Ｖに示す。
【００４３】
【表５】
0005479334.tif 000006
【００４４】
表Ｖを参照することによって明らかなように、４０％エチレンオキシド含量（実施例２４および２６）から作られたシラン末端プレポリマーから作られた１成分型ポリウレタンシーラントは、全プロピレンオキシドポリオールで作られたシラン末端プレポリマーから作られた１成分型ポリウレタンシーラント（比較例Ｃ２３およびＣ２５）と比較して、他の観測物理特性が大きく変化することなく飛躍的に膨潤した。
【００４５】
本発明の上記の実施例は、本発明を制限する目的ではなく、例示の目的で提供される。本明細書に記載された実施態様は、本発明の精神および範囲を逸脱することなく、種々の方法で変形または修正され得ることは当業者には明らかである。本発明の範囲は、添付の特許請求の範囲によって判定すべきである。
本発明の好ましい態様は、以下を包含する。
［１］  シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
［２］  エチレンオキシド含量を有する化合物は、化合物の重量を基準として少なくとも約６０重量％のエチレンオキシド含量を有する、［１］に記載の１成分型親水性ポリウレタンシーラント。
［３］  エチレンオキシド含量を有する化合物は、化合物の重量を基準として少なくとも約７０重量％のエチレンオキシド含量を有する、［１］に記載の１成分型親水性ポリウレタンシーラント。
［４］  エチレンオキシド含量を有する化合物は、化合物の重量を基準として少なくとも約８０重量％のエチレンオキシド含量を有する、［１］に記載の１成分型親水性ポリウレタンシーラント。
［５］  エチレンオキシド含量を有する化合物は、エチレンオキシドキャップドポリオール、エチレンオキシドモノオールおよびエチレンオキシドポリオールからなる群から選択される、［１］に記載の１成分型親水性ポリウレタンシーラント。
［６］  エチレンオキシド含量を有する化合物は、エチレンオキシドを含有するアミンおよびポリオールの混合物である、［１］に記載の１成分型親水性ポリウレタンシーラント。
［７］  シラン末端ポリウレタンプレポリマーは、エチレンオキシドを含有する、［１］に記載の１成分型親水性ポリウレタンシーラント。
［８］  シーラントは、水への２４時間の暴露により少なくとも約５重量％および少なくとも約５体積％増加する、［１］に記載の１成分型親水性ポリウレタンシーラント。
［９］  シーラントは、水への２４時間の暴露により少なくとも約１０重量％および少なくとも約１０体積％増加する、［１］に記載の１成分型親水性ポリウレタンシーラント。
［１０］  １成分型親水性ポリウレタンシーラントの製造方法であって、
シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を組み合わせることを含み、前記１成分型親水性ポリウレタンシーラントは水への２４時間の暴露により少なくとも約１．４重量％および少なくとも約２．５体積％増加する、前記方法。
［１１］  エチレンオキシド含量を有する化合物は、化合物の重量を基準として少なくとも約６０重量％のエチレンオキシド含量を有する、［１０］に記載の方法。
［１２］  エチレンオキシド含量を有する化合物は、化合物の重量を基準として少なくとも約７０重量％のエチレンオキシド含量を有する、［１０］に記載の方法。
［１３］  エチレンオキシド含量を有する化合物は、化合物の重量を基準として少なくとも約８０重量％のエチレンオキシド含量を有する、［１０］に記載の方法。
［１４］  エチレンオキシド含量を有する化合物は、エチレンオキシドキャップドポリオール、エチレンオキシドモノオールおよびエチレンオキシドポリオールからなる群から選択される、［１０］に記載の方法。
［１５］  エチレンオキシド含量を有する化合物は、エチレンオキシドを含有するアミンおよびポリオールの混合物である、［１０］に記載の方法。
［１６］  シラン末端ポリウレタンプレポリマーは、エチレンオキシドを含有する、［１０］に記載の方法。
［１７］  シーラントは、水への２４時間の暴露により少なくとも約５重量％および少なくとも約５体積％増加する、［１０］に記載の方法。
［１８］  シーラントは、水への２４時間の暴露により少なくとも約１０重量％および少なくとも約１０体積％増加する、［１０］に記載の方法。
［１９］  プレポリマーの重量を基準として少なくとも約４０重量％のエチレンオキシド含量を有するシラン末端ポリウレタンプレポリマー、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
［２０］  シラン末端ポリウレタンプレポリマーは、プレポリマーの重量を基準として少なくとも約６０重量％のエチレンオキシド含量を有する、［１９］に記載の１成分型親水性ポリウレタンシーラント。
［２１］  シラン末端ポリウレタンプレポリマーは、プレポリマーの重量を基準として少なくとも約７０重量％のエチレンオキシド含量を有する、［１９］に記載の１成分型親水性ポリウレタンシーラント。
［２２］  シラン末端ポリウレタンプレポリマーは、プレポリマーの重量を基準として少なくとも約８０重量％のエチレンオキシド含量を有する、［１９］に記載の１成分型親水性ポリウレタンシーラント。
［２３］  シーラントは、水への２４時間の暴露により少なくとも約５重量％および少なくとも約５体積％増加する、［１９］に記載の１成分型親水性ポリウレタンシーラント。
［２４］  シーラントは、水への２４時間の暴露により少なくとも約１０重量％および少なくとも約１０体積％増加する、［１９］に記載の１成分型親水性ポリウレタンシーラント。